СПОСОБ ИЗГОТОВЛЕНИЯ ЛИСТА ИЗ ТЕКСТУРИРОВАННОЙ ЭЛЕКТРОТЕХНИЧЕСКОЙ СТАЛИ С ПРЕВОСХОДНЫМИ СВОЙСТВАМИ ПОТЕРЬ В ЖЕЛЕЗЕ

1. Способ изготовления листа из текстурированной электротехнической стали, который включает ряд стадий горячей прокатки стального сляба химического состава C: 0,001~0,10% масс., Si: 1,0~5,0% масс., Mn: 0,01~0,5% масс., Al раств.: 0,003~0,050% масс., N: 0,0010~0,020% масс., один или два элемента, выбранных из S и Se: 0,005~0,040% масс. в сумме, и остальное Fe и неизбежные примеси, при необходимости проведение отжига в зоне горячих состояний полученного листа, проведение однократной, двукратной или многократной холодной прокатки с промежуточным отжигом между ними для формирования холоднокатаного листа окончательной толщины, проведение отжига первичной рекристаллизации, нанесение отжигового сепаратора и проведение окончательного отжига, характеризующийся тем, что в процессе нагрева в отжиге первичной рекристаллизации скорость S1 нагрева от температуры Т1 до температуры Т2, которые определяются следующими уравнениями (1) и (2):
устанавливают равной не менее 80°C/сек, и в среднюю скорость S2 нагрева от температуры Т2 до 750°C устанавливают равной от 0,1 до 0,7 от S1, где в уравнениях (1) и (2) NA представляет количество выделенного N (ppm по массе) после окончательной холодной прокатки и NB представляет количество выделенного N (ppm по массе) после отжига первичной рекристаллизации.
2. Способ по п.1, в котором общее содержание N в стальном слябе NB′ (ppm по массе) используется вместо количества выделенного N после отжига первичной рекристаллизации NB (ppm по массе).
3. Способ по п.1 или 2, характеризующийся тем, что стальной сляб дополнительно включает один или несколько элементов, выбранных из Cu: 0,01~0,2% масс., Ni: 0,01~0,5% масс., Cr: 0,01~0,5% масс., Mo: 0,01~0,5% масс., Sb: 0,01~0,1% масс., Sn: 0,01~0,5% масс., Bi: 0,001~0,1% масс., P: 0,001~0,05% масс., Ti: 0,005~0,02% масс. и Nb: 0,0005~0,0100% масс.